СПОСОБ ИЗГОТОВЛЕНИЯ ИМПЛАНТА ИЗ КОМПОЗИЦИОННОГО ПОРОШКА С МИКРОСТРУКТУРИРОВАННЫМИ ЧАСТИЦАМИ, СОДЕРЖАЩИМИ ИНГИБИРУЮЩИЙ КАРБОНАТ КАЛЬЦИЯ

1. Способ изготовления импланта из композиционного порошка с микроструктурированными частицами, содержащими ингибирующий карбонат кальция, в котором композиционный порошок предварительно получают путем связывания крупных частиц с мелкими, и в котором
крупные частицы имеют средний диаметр в диапазоне от 0,1 мкм до 10 мм;
крупные частицы содержат по меньшей мере один полимер;
мелкие частицы расположены на поверхности крупных частиц и/или неоднородно распределены внутри крупных частиц;
мелкие частицы содержат карбонат кальция;
мелкие частицы имеют средний размер в диапазоне от 0,01 мкм до 1,0 мм, а имплант формируют путем избирательного лазерного спекания композиции, содержащей композиционный порошок, отличающийся тем, что
мелкие частицы получают покрытием частиц карбоната кальция композицией, содержащей (в весовых процентах в каждом случае от общей массы) смесь по меньшей мере 0,1 вес.% по меньшей мере одного агента, образующего комплекс с участием кальция, и/или по меньшей мере одного конъюгированного основания, представляющего собой соли щелочного металла или кальция со слабыми кислотами, и по меньшей мере 0,1 вес.% по меньшей мере одной слабой кислоты.
2. Способ по п.1, в котором слабую кислоту выбирают из группы, состоящей из фосфорной, метафосфорной, гексаметафосфорной, лимонной, борной, сернистой, уксусной кислоты и их смеси.
3. Способ по п.1 или 2, в котором конъюгированное основание представляет собой натриевую соль или кальциевую соль слабой кислоты.
4. Способ по любому из предыдущих пунктов, в котором конъюгированное основание представляет собой гексаметафосфат натрия.
5. Способ по любому из предыдущих пунктов, в котором конъюгированное основание представляет собой гексаметафосфат натрия, а слабой кислотой является фосфорная кислота.
6. Способ по любому из предыдущих пунктов, в котором агент, образующий комплекс с участием кальция, выбирают из группы, состоящей из гексаметафосфата натрия и совместно-полидентатных хелатообразующих лигандов.
7. Способ по п.6, в котором совместно-полидентатные хелатообразующие лиганды выбирают из группы, состоящей из этилендиаминтетрауксусной кислоты (ЭДТА), триэтилентетрамина, диэтилентриамина, о-фенантролина, щавелевой кислоты и их смесей.
8. Способ по любому из предыдущих пунктов, в котором агент, образующий комплекс с участием кальция, и/или конъюгированное основание вводят в количестве от 0,1 до 25,0 весовых частей на 100 весовых частей частиц карбоната кальция, а слабую кислоту вводят в количестве от 0,1 до 30,0 весовых частей на 100 весовых частей частиц карбоната кальция, и/или тем, что частицы карбоната кальция имеют соотношение геометрических размеров меньше 5, и/или тем, что частицы карбоната кальция являются сферическими по форме, и/или тем, что крупные частицы содержат по меньшей мере один термопластичный полимер, и/или тем, что крупные частицы содержат по меньшей мере один абсорбируемый полимер.
9. Способ по п.8, в котором абсорбируемый полимер имеет характеристическую вязкость, измеренную в хлороформе при 25°C и концентрации полимера 0,1%, в диапазоне от 0,3 до 8,0 дл/г.
10. Способ по любому из предыдущих пунктов, в котором крупные частицы содержат поли-D-, поли-L- и/или поли-D,L-молочную кислоту, и/или тем, что крупные частицы содержат по меньшей мере один абсорбируемый полиэфир со средним молекулярным весом в диапазоне от 500 до 1000000 г/моль.
11. Способ по любому из предыдущих пунктов, в котором крупные частицы содержат по меньшей мере один полиамид, и/или тем, что крупные частицы содержат по меньшей мере один полиуретан.
12. Способ по любому из предыдущих пунктов, в котором весовой процент карбоната кальция в расчете на общую массу композиционного порошка равен по меньшей мере 0,1 вес.%.
13. Способ по любому из предыдущих пунктов, в котором композиционный порошок содержит от 40,0 до 80,0 вес.% PLLA и от 20,0 до 60,0 вес.% частиц карбоната кальция в расчете на общую массу композиционного порошка.